Brevet FR2525650A1 — publié le 19831028

PAPIERS OU CA Rr ONS POUR IMPRESSION OFFSET. La présente invention concerne les papiers ou cartons à base de fibres cellulosiques et plus particulièrement un nouveau procédé de fabrication de papiers ou cartons ayant une bonne aptitude à l'impression offset et notamment à l'impression offset rotative dési- gnée encore par offset à bobine. L'invention concerne également un dispositif pour la mise en oeuvre du procédé ainsi que les papiers ou cartons (pour simplifier seul le terme de papier sera utilisé par la suite) obtenus par la mise en oeuvre dudit procédé. L'impression offset et notamment l'impression offset rotative est une des méthodes d'impression les plus actuelles et une de celles qui connait le pourcentage d'accroissement le plus éleve C'est pour- quoi on cherche à fabriquer des papiers aptes à l'impression offset rotative, de types de plus en plus variés, avec des grammages des plus différents, et avec des aspects mats ou brillants, et dans ce dernier cas des brillants de plus en plus élevés. Les papiers aptes à l'impression offset sont des papiers couches, c'est-àdire des papiers enduits sur une ou leurs deux faces, à l'aide d'une composition contenant des pigments et des liants Après couchage, les papiers sont séchés jusqu'à une teneur en eau déterminée, par exemple de l'ordre de 6 Z en poids par rapport au poids du papier pour des papiers de gramuages peu élevés, c'est-à-dire inférieurs à 100 g/m Ce séchage a lieu avant le calandrage éventuel. Cette teneur en eau est déterminée notamment par la destina- tion du papier, à savoir l'impression offset rotative ou l'impression offset format. En effet, lors de l'impression offset rotative et après passage dans les presses, le papier imprimé est séché rapidement, afin d'évaporer les matières volatiles contenues dans les encres et de dur- cir celles-ci Lors de ce séchage rapide, effectué par passage dans un four porte à une température généralement supérieure à 200 'C, le papier est porté à une température supérieure à 100 'C et l'eau qu'il contient a tendance à s'évaporer L'évaporation est cependant plus ou moins blo- quee par les couches de couchage et surtout par les encres utilisées pour ce type d'impression car la vapeur d'eau est emprisonnée par ces couches; il s'y forme des cloques et le papier peut même éclater Le papier imprimé est alors inutilisable Ces incidents se produisent es- sentiellement lorsque la teneur en eau du papier est assez élevée et surtout lorsqu'il s'agit de papiers revêtus de plusieurs couches de couchage et de papiers de grammages élevés: on a remarqué par exemple qu'ils apparaissent pour une quantité d'eau supérieure à environ 5 grammes d'eau par m 2 de papier pour une porosité d'environ 120 secondes Cette porosité est mesurée par l'appareil BEKK qui mesure la c 3 d'i 2 rvr durée du passage de 10 cm d'air à travers 1 cm de papier sous une dé- pression de 0,5 atmosphère Bien entendu pour un papier plus poreux, c'està-dire d'une porosité inférieure à 120 secondes, ces incidents risquent de se produire pour des teneurs en eau supérieures à 5 grammes par m de papier A l'opposé pour un papier moins poreux, une plus faible teneur en eau peut être la cause des incidents cités. Dans le cas de l'impression offset format, le séchage après impression est généralement plus long et s'effectue sans apport impor- tant de calories et des cloquages ou éclatements du papier ne se pro- duisent pas. On a donc été amené, pour éviter tout risque de cloquage, à sécher suffisamment le papier après couchage et avant le calandrage éventuel, c'est-à-dire à sécher jusqu'à une faible teneur en eau, com- patible à l'impression offset rotative. Ce séchage important montre plusieurs inconvénients. Il s'applique à l'ensemble d'un ruban de papier qui peut avoir plusieurs destinations pour lesquelles le degré de séchage néces- saire peut varier En effet, il est courant de former au poste de refendage, à partir d'une bobine de papier de grande largeur ou laize, plusieurs bobines de laizes inférieures On peut ainsi par exemple for- mer à partir d'une bobine de 3,70 m de laize, trois bobines de 1 m de laize destinées à l'impression offset rotative et une bobine de 65 cm de laize destinée à l'impression offset format. Dans ce cas, le papier destiné a l'impression offset format présente la même teneur en eau que celle du papier destine à l'impression offset rotative, c'est-à-dire une teneur en eau limitée, non indispensable pour l'impression offset format On gaspille ainsi une quantité d'énergie non négligeable. En outre, la faible teneur en eau des papiers avant un calan- drage est défavorable pour l'obtention d'un papier d'aspect très bril- lant Ce brillant est dû a plusieurs facteurs Un premier facteur est la composition de couchage utilisée qui comprend des pigments minéraux tels le kaolin, le blanc satin, le carbonate de calcium, présentant des granulométries et des formes adaptées Un second facteur à influer sur le brillant des papiers est le calandrage qui par action de la pression et de la température fournit un bon lissé aux papiers, lisse qui s'accompagne d'un brillant Néanmoins, un brillant supérieur ne peut être obtenu qu'en tenant compte d'un troisième facteur qui est la teneur en eau des papiers avant le calandrage Des teneurs en eau inf 4- rieures à 6 X avant calandrage ne permettent d'obtenir qu'un brillant faible, c'est-à-dire de l'ordre de 50, valeur mesurée avec l'appareil de GARDNER, qui mesure en pourcentage le flux lumineux reflechi après projection sur le papier d'un flux lumineux incident de valeur 100, sous un angle d'incidence de 75 degrés. Pour obtenir un papier très brillant d'une valeur de 70 par exemple, il est nécessaire que le papier présente avant calandrage une teneur en eau supérieure à environ 6 % exprimée en poids par rapport au poids du papier Or il a ete note précédemment qu'un papier à forte te- neur en eau était incompatible avec l'impression offset rotative. On a bien proposé de modifier l'opération de séchage après impression offset en substituant au séchage brutal, un séchage plus doux, afin d'obtenir une évaporation lente et progressive de l'eau con- tenue dans le papier Dans ce cas, la vitesse d'impression est forte- ment ralentie et/ou le four de séchage doit être prolonge et vient à occuper une surface considérable; en outre l'énergie consommée par ce type de chauffage est plus importante. L'invention obvie aux inconvénients cites et propose un nou- veau procédé de fabrication des papiers (ou cartons) qui les rend aptes à l'impression offset aussi bien à l'impression offset rotative qu'à l'impression offset format, procede qui économise l'énergie et qui est applicable aussi bien aux papiers mats qu'aux papiers brillants et très brillants. Conformément à l'invention, on prépare un papier apte à l'impression offset par la succession des étapes suivantes: on prépare de façon connue en soi un papier comprenant une couche support à base de fibres cellulosiques, on enduit au moins une des deux faces, à l'aide d'au moins r 4 une aposif on de couchage comprenant des pigments et des liants, on sèche de façon limitée le papier après couchage pour lui laisser une teneur élevée en eau, on calandre Sventuellement le papier couché, on sèche une seconde fois, après calandrage éventuel, pour réduire la teneur en eau jusqu'à la valeur désirée. Le premier séchage, avant calandrage est un séchage limité qui laisse le papier à une teneur en eau supérieure à environ 6 % en poids et de l'ordre de 7 %, teneur qui permet d'obtenir le cas échéant un papier très brillant En outre ce séchage limité est généralement suffisant pour un papier destiné' à l'impression offset format. Le second séchage selon l'invention situé après le calandrage éventuel, c'est-à-dire après passage du papier sur le dernier rouleau presseur, a pour but de réduire la teneur en eau du papier jusqu'à la valeur désiré'e, c'est-à-dire la valeur déterminé'e à partir de laquelle il n'y a aucun risque de cloquage ou d'éclatement du papier au cours du procé'dé d'impression offset rotative Dans le cas d'un papier couché sur les deux faces présentant une porosité de 120 secondes, ladite va- leur dé'terminée de la teneur en eau est d'environ 5 g/m Cette valeur pouvant être supérieure pour un papier plus poreux et inférieure pour un papier moins poreux. Avantageusement, le second séchage est appliqué' uniquement à une partie du ruban, par exemple la partie destinée à l'impression off- set rotative. De préfé'rence, le second séchage est effectué après refendage et avantageusement au poste même de refendage, juste après la découpe du ruban de papier en plusieurs laizes -pour constituer des bobines qui peuvent avoir des destinations différentes, à savoir des bobines pour l'impression offset rotative et des bobines pour l'impression offset format Dans ces cas, ce second séchage s'effectue uniquement sur des laizes déterminé'es, notamment celles destinées à l'impression offset rotative. Dans 13 cadre de ce second séchage, on peut encore sécher de façon différente et/ou à des degré's différents, chacune des laizes ou des groupes de laizes, cela en fonction de leur utilisation ultérieure. le premier séchage situé après couchage et avant calandrage peut s'effectuer de façon classique par passage par exemple du ruban couché sur des cylindres chauffés. Le second séchage conforme à l'invention, après un calandrage éventuel, peut s'effectuer par exemple par rayonnement tel un rayonne- ment infra-rouge, ou à l'aide d'un dispositif à hyperfr 4 quence ou par conduction, par exemple par passage de la partie du ruban de papier à sécher sur au moins un cylindre chauffé, ou par convection par passage dans un four à air chaud ou par d'autres moyens de chauffage connus. L'invention s'applique à tous les papiers couchés suscepti- bles de cloquer au moment de l'impression offset rotative, qu'ils soient mats ou brillants Elle s'applique particulièrement aux papiers couchés brillants qui généralement présentent plusieurs couches de cou- chage et surtout aux papiers ayant des grammages supérieurs à 100 g/m L'invention s'applique particulièrement aux papiers couchés brillants destines à des impressions offset rotatives dans lesquelles les papiers sont recouverts par des encres sur leur deux faces et/ou par plusieurs couches de ces encres, c'est-à-dire des papiers qui après impression sont très peu perméables à la vapeur d'eau. L'invention concerne également un dispositif pour la mise en oeuvre du procédé Ce dispositif comprend en plus des moyens de séchage classique après couchage, disposes avant la calandre, des moyens de sé- chage supplémentaires disposés après cette calandre, c'est-à-dire après le dernier rouleau presseur, et de préférence montes au niveau de la refendeuse, juste après la découpe du ruban de papier couché et éven- tuellement calandré, qui a été transforme en plusieurs laizes pour for- mer des bobines pour l'impression offset rotative et éventuellement en d'autres laizes pour former des bobines pour l'impression offset format. Ces moyens de chauffage peuvent être disposés seulement au dessus et/ou au dessous des rubans formant les bobines destinées à l'impression offset rotative. Ils peuvent être formés d'au moins une rampe à infra-rouges disposée à proximité du passage de la bande de papier à sécher Ce peu- vent être encore un dispositif de chauffage à hyperfréquence Dans une variante, ces moyens de chauffage sont constitués essentiellement d'au moins un cylindre métallique chauffe sur lequel le ruban de papier à sécher est applique au moment de son passage Dans une autre variante, ces moyens de chauffage sont constitues d'un four ou étuve à air chaud à travers lequel passe le papier à sécher. Les exemples suivants illustrent l'invention Les deux pre- miers sont des témoins alors que les suivants sont conformes à I 'invention. EXEMPLE 1: On prépare un papier couche d'un grammage de 110 g/m 2 de façon classique, par coulée d'une composition aqueuse contenant des fi- bres cellulosiques, puis après séchage et couchage des deux faces de la couche cellulosique formae à l'aide d'une composition de couchage con- nue pour l'impression offset, susceptible de fournir un papier très brillant, on sèche le papier après couchage par passage sur des rou- leaux chauffes On soumet ensuite le papier couche à un calandrage alors qu'il contient encore environ 7 % de son poids en eau Le calan- drage s'effectue à une température d'environ 50 C et sous une pression linéaire d'environ 150 kg par centimètre Après calandrage, la teneur en eau est légèrement supérieure à 6 % en poids et le ruban de papier présente un brillant de 70 mesuré à l'aide de l'appareil de GARDNER Le ruban de papier, d'une laize de 3,70 m, est ensuite refendu pour former 3 rubans de 1 mètre de laize que l'on bobine pour l'impression offset rotative et un ruban de 0,65 cm de large que l'on bobine pour l'impression offset format Les trois premières bobines sont utilisées pour l'impression offset rotative Apres impression, le papier présente de nombreuses cloques à différents endroits, notamment à ceux corres- pondant à l'impression de plusieurs couches d'encre et cela sur chacune des deux faces du papier. EXEMPLE 2: On fabrique un papier pour impression offset de même grammage que dans l'exemple 1 en opérant de la même façon, sauf qu'on effectue le calandrage sur un papier à faible teneur en eau, de l'ordre de 4,5 % en poids A la sortie de la calandreuse, le papier présente une teneur en eau de l'ordre de 4 % et un brillant qui, mesuré comme précédemment, atteint seulement la valeur de 50 environ Le papier est utilisé après refendage pour l'impression offset rotative Après impression, qui s'effectue dans les mnmes conditions, notamment de vitesse, que dans l'exemple 1, le papier imprime ne présente pas de cloquage. EXEMPLE 3 On fabrique un papier pour impression offset de mme grammage que dans l'exemple 1 en opérant de la même façon, mais, au poste de renfendage alors que le ruban principal a été découpe en 4 laizes comme précedemment, on fait subir aux papiers des trois laizes de 1 m de large, un séchage rapide par passage entre des rampes à infra-rouges. Ce séchage a pour effet de diminuer la teneur en eau jusqu'à une valeur d'environ 4,5 % en poids, ce qui correspond à environ 4,95 g d'eau par m 2 de papier. Le papier obtenu est bobiné Utilisé pour l'impression offset rotative, il ne présente pas, après avoir été imprimé, les défauts du papier imprime de l'exemple 1 Le papier imprimé très brillant est exempt de cloques ou éclatements, même aux endroits correspondants a plusieurs couches d'encre, d'un même côté du papier ou même sur les deux faces. EXEMPLE 4: On fabrique un papier pour impression offset comme dans l'exemple 3, sauf que le second séchage des seules laizes destinées à l'impression offset rotative s'effectue par passage à une vitesse de l'ordre de 600 m/mn dans un four d'une longueur d'environ 8 mètres, à air chaud porte à environ 210 C et circulant à une vitesse de l'ordre de 40 m/s Ce séchage a pour effet de diminuer la teneur en eau jusqu'à une valeur d'environ 4,4 % en poids, ce qui correspond à environ 4,85 g d'eau par m 2 de papier. Utilise en impression offset rotative dans les mêmes condi- tions que précédemment, le papier imprimé ne présente pas de défauts tels que cloquages ou éclatements. EXEMPLE 5: On fabrique un papier couche pour impression offset d'un grammage de 135 de la même façon que dans l'exemple 1 Avant calandrage, le papier présente une teneur en eau d'environ 6,5 %, qui diminue jusqu'à 6 % après calandrage Le papier obtenu, très brillant, est refendu comme précédemment et subit un séchage rapide par contact sur un cylindre métallique chauffe à environ 250 'C jusqu'à ce que sa teneur en eau soit d'environ 3,5 % en poids de papier, ce qui corres- pond à environ 4,7 g d'eau par m 2 de papier Le papier séché est bobiné Il est ensuite utilisé pour l'impression offset rotative dans les mêmes conditions que précédemment De même que dans l'exemple 3, le papier imprimé est exempt de défauts tels que cloques ou éclatements. EXEMPLE 6: On fabrique un papier couché mat pour impression offset d'un grammage de 135 par coulée d'une composition aqueuse contenant des fi- bres cellulosiques, puis après séchage, couchage des deux faces de la couche cellulosique formée à l'aide d'une couche de couchage connue pour l'impression offset et susceptible de fournir un papier mat Après oz 1 1 no saubo TD anb slai sinujgp 01 ap qdwexa Ise jalded el luolssaadml seidy -luan mapaupid anb suoli Tpuoa sautqui sel surp a AT:IL,:4 oi:Iasgjo uo-îssaadwll inod 9 sl Tl:ln a:llnsua:Ise Il quiqoq Ise gq Dgs jaldud a-1 -jalded np splod ua g ç uoij Auap anal -VA a Un enb Snr enuluilp nue ua ineuoq anal la D OOZ uoi T Aua e ggjneqv inoj un siz)AL> j:l:lu;DSS Ud a AI:ILIIOI:Iasj;o uojss;, idm-j T Q se 9 U 1 1 _,ap 9 Saz-rel SOI Sa Tnas a OvpuîDjai saidy -sozle T sani D Isnid ua (quai Liéq Dizj 1 p npuaiaji:Ise u-eqnj ial ualq no) ànpuajai zulqoq vi la gu-lqoq Glitisuo Ise uqna a-, -sgjjuviij sïp ans ub-qna np aL-ssed aed luoipua ap nue ua anau D:l aun L,,ni)snr je Td-ed -,p uvqni al:jnoi aq 2 S uo REVENDICATIONS 1 Procédé de fabrication de papiers ou cartons, aptes à l'impression offset, notamment à l'impression offset rotative, dans le- quel les papiers ou cartons sous forme d'un ruban subissent au moins une opération de couchage sur au moins une de leurs faces puis sont së- chés et éventuellement calandres avant d'être bobinés, caractérise en ce qu'on effectue le séchage après couchage en deux étapes, un premier séchage limité, avant un calandrage éventuel, qui laisse au papier une forte teneur en eau, et un second séchage après le calandrage éventuel, qui réduit la teneur en eau jusqu'à la valeur désirée. 2 Procédé selon la revendication 1, caractérise en ce que le second séchage est effectué sur la seule partie du ruban destinée à l'impression offset rotative. 3 Procédé selon une des revendications 1 ou 2, caractérisé en ce que le second séchage est effectué uniquement sur une ou plu- sieurs laizes déterminées du ruban découpe après refendage. 4 Procedé selon la revendication 3, caractérisé en ce que le second séchage est effectué au poste de refendage juste après la décou- pe du ruban. 5 Procédé selon la revendication 4, caractérisé en ce que le second séchage est diff 6 rent d'une laize à l'autre ou d'un groupe de laizes à un autre groupe. 6 Procédé selon une des revendications 1 à 5, caractérisé en ce que le premier séchage avant le calandrage éventuel est limite pour laisser le papier a une teneur en eau supérieure à 6 X et de l'ordre de 7 X. 7 Procédé selon une des revendications 1 à 6, caractérisé en ce que le second séchage réduit la teneur en eau du papier jusqu'à une valeur inférieure à 5 g/m 2 pour un papier ayant une porosité d'environ 120 secondes. 8 Procédé selon une des revendications 1 A 7, caractérisé en ce qu'il s'applique à un papier très brillant. 9 Dispositif pour la mise en oeuvre du procédé-selon une des revendications l à 8, caractérise en ce qu'il comprend des moyens de séchage disposes après la calandre, c'est-à-dire après le dernier rou- leau presseur. Dispositif selon la revendication 9, caractérisé en ce que les moyens de séchage disposés après la calandre sont au poste de re- fendage. 11 Papiers ou cartons aptes à l'impression offset, notamment à l'impression offset rotative, obtenus par la mnise en oeuvre du pro- cédé selon une des revendications 1 à 8. 12 Papiers ou cartons imprimes obtenus à partir des papiers ou cartons selon la revendication 11.